(57)【特許請求の範囲】
【請求項１】
ジシクロペンタジエン（ｄｉｃｙｃｌｏｐｅｎｔａｄｉｅｎｅ）および芳香族オレフィン系共単量体を９０：１０〜１０：９０の重量比で含む単量体組成物に対して、前記単量体組成物を攪拌しながら重合工程を行う第１段階重合と、
前記第１段階重合の反応生成物に対して、攪拌なしに重合工程を行う第２段階重合と、を含み、
前記第１段階重合は連続攪拌タンク反応器（Ｃｏｎｔｉｎｕｏｕｓ  Ｓｔｉｒｒｅｄ  Ｔａｎｋ  Ｒｅａｃｔｏｒ、ＣＳＴＲ）で行われ、
前記第２段階重合はプラグ流れ反応器（Ｐｌｕｇ  Ｆｌｏｗ  Ｒｅａｃｔｏｒ、ＰＦＲ）で行われ、
前記プラグ流れ反応器の内部体積は、前記連続攪拌タンク反応器の内部体積の１〜３倍である、ジシクロペンタジエン系樹脂の製造方法であって、
前記ジシクロペンタジエン系樹脂は下記式１を満たす：
[式１]
０．１＜ＰＤＩ−１．４５＊ｎ＜１．３
上記式１において、ＰＤＩは、ジシクロペンタジエン系樹脂の分子量分布であり、
ｎは、前記単量体組成物中の芳香族オレフィン系共単量体の重量比（芳香族オレフィン系共単量体の重量／全体単量体組成物の重量）である、ジシクロペンタジエン系樹脂の製造方法。
【請求項２】
前記芳香族オレフィン系共単量体は、スチレン（ｓｔｙｒｅｎｅ）、スチレン誘導体（ｓｔｙｒｅｎｅ  ｄｅｒｉｖａｔｉｖｅ）、インデン（ｉｎｄｅｎｅ）、インデン誘導体（ｉｎｄｅｎｅ  ｄｅｒｉｖａｔｉｖｅ）、トルエン（ｔｏｌｕｅｎｅ）、トルエン誘導体（ｔｏｌｕｅｎｅ  ｄｅｒｉｖａｔｉｖｅ）、ナフサ（Ｎａｐｈｔｈａ）熱分解工程（ｔｈｅｒｍａｌ  ｃｒａｃｋｉｎｇ）で生産されるＣ９系単量体、またはこれらの混合物を含む、請求項１に記載のジシクロペンタジエン系樹脂の製造方法。
【請求項３】
前記第１段階重合での反応温度ｔ１は２１０〜２７０℃であり、前記第２段階重合での反応温度ｔ２はｔ１±３０℃である、請求項１に記載のジシクロペンタジエン系樹脂の製造方法。
【請求項４】
前記第１段階重合は、前記ジシクロペンタジエンの転換率が５〜７０％になるまで行われる、請求項１に記載のジシクロペンタジエン系樹脂の製造方法。
【請求項５】
前記第１段階重合での反応時間は１０〜９０分であり、
前記第２段階重合での反応時間は、前記第１段階重合での反応時間の１〜２倍である、請求項１に記載のジシクロペンタジエン系樹脂の製造方法。
【請求項６】
前記第２段階重合以降に水素添加反応工程をさらに行う、請求項１に記載のジシクロペンタジエン系樹脂の製造方法。
【請求項７】
ジシクロペンタジエン（ｄｉｃｙｃｌｏｐｅｎｔａｄｉｅｎｅ）および芳香族オレフィン系共単量体を９０：１０〜１０：９０の重量比で含む単量体組成物の重合によって製造され、
下記式１を満たし、
分子量分布（ＰＤＩ、Ｍｗ／Ｍｎ）が１．４９〜１.６０であるジシクロペンタジエン系樹脂：
[式１]
０．１＜ＰＤＩ−１．４５＊ｎ＜１．３
上記式１において、ＰＤＩは、ジシクロペンタジエン系樹脂の分子量分布であり、
ｎは、前記単量体組成物中の芳香族オレフィン系共単量体の重量比（芳香族オレフィン系共単量体の重量／全体単量体組成物の重量）である。
【請求項８】
Ｚ平均分子量（Ｍｚ）が１００〜５、０００ｇ／ｍｏｌであり、重量平均分子量（Ｍｗ）が１００〜３、０００ｇ／ｍｏｌであり、数平均分子量（Ｍｎ）が１００〜１、２００ｇ／ｍｏｌである、請求項７に記載のジシクロペンタジエン系樹脂。
【発明の詳細な説明】
【技術分野】
【０００１】
[関連出願の相互参照]
本出願は、２０１６年１２月１２日付の韓国特許出願第１０−２０１６−０１６８８６０号に基づく優先権の利益を主張し、当該韓国特許出願の文献に開示された全ての内容は本明細書の一部として含まれる。
【０００２】
本発明は、ジシクロペンタジエン系樹脂の製造方法およびジシクロペンタジエン系樹脂に関する。
【背景技術】
【０００３】
ジシクロペンタジエン（ｄｉｃｙｃｌｏｐｅｎｔａｄｉｅｎｅ、ＤＣＰＤ）樹脂は、熱重合によって製造される樹脂で、ａｍｏｒｐｈｏｕｓ  ｐｏｌｙａｌｐｈａｏｌｅｆｉｎ（ＡＰＡＯ）、ｅｔｈｙｌｅｎｅｖｉｎｙｌ  ａｃｅｔａｔｅ（ＥＶＡ）、ｓｔｙｒｅｎｉｃ  ｂｌｏｃｋ  ｃｏｐｏｌｙｍｅｒｓ（ＳＢＣｓ）など多様な高分子と混合されて粘・接着剤の粘着付与樹脂として使用される。この時、粘・接着剤の種類および用途により多様な物性が要求され、これを充足させるために高分子との相溶性の改善および相溶性の改善のための研究開発が活発に進められている。
【０００４】
例えば、米国特許第５、５０２、１４０号および第５、７３９、２３９号においては、共単量体でスチレンおよび／またはα−メチルスチレン（ＡＭＳ）を熱重合した共重合体およびこれを水素化する製造方法が開示されている。これらの特許の実施例においては、スチレンを大量に使用すると望ましくない高分子量の樹脂生成物が製造されて、スチレンよりもＡＭＳを使用することが好ましいと認められる。しかし、ＡＭＳはスチレンのような異なるビニル芳香族に比べて比較的に反応性が低く、反応に投入されるＡＭＳの約５０％だけが熱重合で消費されて、５０％以下の低い収率を示す。そこで、反応時間を長くするか、反応温度を高める方法、または反応に関与しない残りを製造工程に戻してリサイクルする方法を採用できるが、このような場合収率は高くなるが、分子量分布が広くなるかまたは生産性が落ちるなどの問題がある。
【０００５】
また、ＤＣＰＤおよびＡＭＳから製造した樹脂は色が概して濃くて望ましくない。ＤＣＰＤ樹脂を水素化することによって、オレフィン不飽和結合を飽和させ、色特性を改善させることができるが、必要な水素消費量が高く、過度な水素化反応時間が求められる問題がある。
【０００６】
したがって、樹脂の相溶性向上に役立つ程度の芳香族共単量体の含有量を有し、色特性および生産性が改善されたＤＣＰＤ樹脂を製造する必要がある。
【０００７】
ＪＰ３９３４０５３号においては、ＤＣＰＤとスチレンの供給速度および反応速度を制御して、スチレンを５〜２５重量％で含みながら色特性を改善したＤＣＰＤ樹脂およびその製造方法が開示されている。しかし、前記方法によると複雑な工程条件の制御が必要であり、生産性が低く、分子量分布が２．３以上に広いＤＣＰＤ樹脂が生成されて、接着力が落ちる短所がある。
【先行技術文献】
【特許文献】
【０００８】
【特許文献１】米国特許第５、５０２、１４０号
【特許文献２】米国特許第５、７３９、２３９号
【特許文献３】ＪＰ３９３４０５３号
【発明の概要】
【発明が解決しようとする課題】
【０００９】
前記のような課題を解決するために、本発明は、適正量の芳香族オレフィン系共単量体を含みながら、過度な架橋反応を抑制して高い生産性を示すことができる、ジシクロペンタジエン系樹脂の製造方法を提供する。
【００１０】
また、本発明は、芳香族オレフィン系共単量体を共単量体として含んで高い相溶性、良好な色特性、熱安定性および低い軟化点をはじめとして、向上した品質を持ちかつ、分子量および分子量分布が低くて接着力が向上した、ジシクロペンタジエン系樹脂を提供する。
【課題を解決するための手段】
【００１１】
前記のような課題を解決するために、本発明の一実施形態によれば、
ジシクロペンタジエン（ｄｉｃｙｃｌｏｐｅｎｔａｄｉｅｎｅ）および芳香族オレフィン系共単量体を９０：１０〜１０：９０の重量比で含む単量体組成物に対して、前記単量体組成物を攪拌しながら重合工程を行う第１段階重合と、
前記第１段階重合の反応生成物に対して攪拌なしに重合工程を行う第２段階重合と、を含む、ジシクロペンタジエン系樹脂の製造方法を提供する。
【００１２】
本発明の他の一実施形態によれば、
ジシクロペンタジエン（ｄｉｃｙｃｌｏｐｅｎｔａｄｉｅｎｅ）および芳香族オレフィン系共単量体を９０：１０〜１０：９０の重量比で含む単量体組成物の重合によって製造され、
下記式１を満たす、ジシクロペンタジエン系樹脂を提供する。
【００１３】
[式１]
０．１＜ＰＤＩ−１．４５＊ｎ＜１．３
【００１４】
上記式１において、ＰＤＩは、ジシクロペンタジエン系樹脂の分子量分布であり、
ｎは、前記単量体組成物中の芳香族オレフィン系共単量体の重量比（芳香族オレフィン系共単量体の重量／全体単量体組成物の重量）である。
【発明の効果】
【００１５】
本発明のジシクロペンタジエン系樹脂の製造方法によれば、ジシクロペンタジエンと芳香族オレフィン系共単量体の重合を２段階に分けて進行し、第１段階重合では、連続的なモノマーの混合および反応を進行し、第２段階重合では、架橋反応を抑制しながら重合反応を継続して、高い生産性を示し、従来のジシクロペンタジエン系樹脂よりも分子量および分子量分布が低い樹脂を製造することができる。
【００１６】
また、このような重合工程で製造されたジシクロペンタジエン系樹脂は、類似した含有量の芳香族オレフィン系共単量体を含む従来のジシクロペンタジエン系樹脂に比べて分子量および分子量分布が相対的に低くて、熱安定性および相溶性を維持し、かつ、優れた接着力を発現でき、低い軟化点と良好な色特性を示すことができる。
【発明を実施するための形態】
【００１７】
本明細書において用語‘ジシクロペンタジエン系樹脂’は、ジシクロペンタジエンを単量体にして重合されるか、他の共単量体と一緒に重合された樹脂を意味し、前記樹脂を水添反応させて得られた水添樹脂も含む意味で使用される。
【００１８】
本発明において、第１、第２などの用語は、多様な構成要素を説明するために用いられ、前記用語は一つの構成要素を他の構成要素から区別する目的にのみ用いられる。
【００１９】
また、本明細書に使用された用語は、単に例示的な実施例を説明するために使用されたものであって、本発明を限定する意図はない。単数の表現は文脈上明白に異なることを意味しない限り、複数の表現を含む。本明細書において、‘含む’、‘備える’または‘有する’などの用語は、明細書上に記載された特徴、段階、構成要素またはこれらを組み合わせたものが存在することを指定するものであって、一つまたはそれ以上の他の特徴や段階、構成要素またはこれらを組み合わせたものなどの存在または付加可能性を予め排除しないものと理解しなければならない。
【００２０】
本発明は多様な変更を加えることができ、様々な形態を有することができるため、特定の実施例を図面に例示し詳細に説明する。しかし、これは本発明を特定の実施形態に対して限定しようとするのではなく、本発明の思想および技術範囲に含まれる全ての変更、均等物乃至代替物を含むものと理解しなければならない。
【００２１】
以下、本発明のジシクロペンタジエン系樹脂の製造方法およびジシクロペンタジエン系樹脂をより詳しく説明する。
【００２２】
本発明の一実施形態によるジシクロペンタジエン系樹脂の製造方法は、ジシクロペンタジエン（ｄｉｃｙｃｌｏｐｅｎｔａｄｉｅｎｅ）および芳香族オレフィン系共単量体を９０：１０〜１０：９０の重量比で含む単量体組成物に対して、前記単量体組成物を攪拌しながら重合工程を行う第１段階重合と、前記第１段階重合の反応生成物に対して、攪拌なしに重合工程を行う第２段階重合と、を含む。
【００２３】
また、本発明の他の一実施形態によるジシクロペンタジエン系樹脂は、ジシクロペンタジエン（ｄｉｃｙｃｌｏｐｅｎｔａｄｉｅｎｅ）および芳香族オレフィン系共単量体を９０：１０〜１０：９０の重量比で含む単量体組成物の重合によって製造され、下記式１の関係を満たすことができる。
【００２４】
[式１]
０．１＜ＰＤＩ−１．４５＊ｎ＜１．３
【００２５】
上記式１において、ＰＤＩは、ジシクロペンタジエン系樹脂の分子量分布であり、
ｎは、前記単量体組成物中の芳香族オレフィン系共単量体の重量比（芳香族オレフィン系共単量体の重量／全体単量体組成物の重量）である。
【００２６】
上記式１において、ＰＤＩ−１．４５＊ｎをｚというとき、０．１＜ｚ＜１．３、または０．３＜ｚ＜１．３、または０．５＜ｚ＜１．３、または０．５＜ｚ＜１．２５、または０．８＜ｚ＜１．２５、または１．０＜ｚ＜１．２５を満たすことができる。
【００２７】
同じ芳香族オレフィン系共単量体の重量比を有するジシクロペンタジエン系樹脂において、上記式１のｚ値が小さいほど、分子量分布が狭いことを意味する。本発明の製造方法により得られるジシクロペンタジエン系樹脂は、同じ含有量の芳香族オレフィン系共単量体を含む従来のジシクロペンタジエン系樹脂に比べて分子量分布が相対的に低く、高い相溶性を維持しながら優れた接着力を発現することができる。
【００２８】
ジシクロペンタジエン（ｄｉｃｙｃｌｏｐｅｎｔａｄｉｅｎｅ）樹脂は、多様な高分子と混合して粘・接着剤の粘着付与樹脂として幅広く使用される。このとき、粘・接着剤の種類および用途によって多様な物性が要求され、高分子との相溶性の改善および接着力の改善のために芳香族オレフィン系共単量体化合物を共単量体として共重合した樹脂が提案されている。
【００２９】
しかし、高い生産性で芳香族オレフィン系共単量体化合物をジシクロペンタジエンと一緒に共重合しながら、接着力に有利な狭い分子量および分子量分布を有する樹脂を製造することは容易ではない。
【００３０】
そこで、本発明者らは、芳香族オレフィン系共単量体を共単量体として含むジシクロペンタジエン系樹脂の製造時、段階重合を２段階に分けて行い、各段階で攪拌を調節することによって高品質のジシクロペンタジエン系樹脂を高収率で生成できることに着目して、本発明を完成した。
【００３１】
より詳しくは、第１段階重合では単量体組成物の投入、混合とともにジシクロペンタジエンの転換率が一定水準に至るまで１次重合を行う。次に、第２段階重合では、前記第１段階重合での反応生成物に対して攪拌なしに２次重合を行い、ホモポリマー（ｈｏｍｏｐｏｌｙｍｅｒ）の生成などの副反応を抑制して分子量分布が低い高品質のジシクロペンタジエン系樹脂を収得することができる。つまり、前記第１段階重合では、重合原料の効果的な混合を通じてポリスチレン生成などの副反応を防止し、第２段階反応で反応速度を高めて、全体的に副反応を抑制しジシクロペンタジエンと芳香族オレフィン系共単量体の反応率を高めることができる。
【００３２】
本発明のジシクロペンタジエン系樹脂の製造方法において、原料となる単量体組成物は、ジシクロペンタジエンおよび芳香族オレフィン系共単量体を９０：１０〜１０：９０、または８０：２０〜２０：８０、または７０：３０〜３０：７０、または５０：５０〜３０：７０の重量比で含むことができる。
【００３３】
ジシクロペンタジエン樹脂において熱安定性、他の樹脂との相溶性、色特性などを付与するために共単量体と一緒に共重合する方法が広く知られている。
【００３４】
本発明で使用可能な芳香族オレフィン系共単量体としては、スチレン（ｓｔｙｒｅｎｅ）；アルファ−メチルスチレン（α−ｍｅｔｈｙｌ  ｓｔｙｒｅｎｅ、ＡＭＳ）、またはパラ−メチルスチレン（ｐ−ｍｅｔｈｙｌ  ｓｔｙｒｅｎｅ）などのスチレン誘導体（ｓｔｙｒｅｎｅ  ｄｅｒｉｖａｔｉｖｅ）；インデン（ｉｎｄｅｎｅ）；メチルインデン（ｍｅｔｈｙｌ  ｉｎｄｅｎｅ）などのインデン誘導体（ｉｎｄｅｎｅ  ｄｅｒｉｖａｔｉｖｅ）；トルエン（ｔｏｌｕｅｎｅ）；ビニルトルエン（ｖｉｎｙｌ  ｔｏｌｕｅｎｅ）などのトルエン誘導体（ｔｏｌｕｅｎｅ  ｄｅｒｉｖａｔｉｖｅ）；ナフタ（Ｎａｐｈｔｈａ）熱分解工程（ｔｈｅｒｍａｌ  ｃｒａｃｋｉｎｇ）で生産されるＣ９系単量体；またはこれらの混合物が挙げられるが、本発明はこれらに限定されるものではない。
【００３５】
ジシクロペンタジエン系樹脂中の芳香族オレフィン系共単量体の含有量が高いほど他のベース樹脂との相溶性は向上するが、分子量分布が広くなることができ、分子量分布が広くなると樹脂の接着力が落ちるので、分子量分布を一定水準以下に制御する必要がある。
【００３６】
本発明のジシクロペンタジエン系樹脂の製造方法によれば、芳香族オレフィン系共単量体を高含量で含みながらも、架橋反応が抑制されて分子量および分子量分布が低いジシクロペンタジエン系樹脂を収得することができる。
【００３７】
本発明の一実施形態によれば、前記第１段階重合では、ジシクロペンタジエンおよび芳香族オレフィン系共単量体を含む単量体組成物に対して、２１０〜２７０℃の反応温度ｔ１で重合工程を行うことができる。
【００３８】
このとき、前記単量体組成物中のジシクロペンタジエンおよび芳香族オレフィン系共単量体の重量比は、９０：１０〜１０：９０、または８０：２０〜２０：８０、または７０：３０〜３０：７０、または５０：５０〜３０：７０であり得る。前記芳香族オレフィン系共単量体が非常少なく含まれると樹脂の品質向上効果が微小であり、非常に多く含まれると水素添加工程の費用が上昇し、重合中のホモポリマーの生成によって接着性が低くなることがあるので、目標とするジシクロペンタジエン系樹脂により前記重量比の範囲で適切に芳香族オレフィン系共単量体の含有量を調節することができる。
【００３９】
前記単量体組成物は、溶媒に溶解した状態で用いることができ、前記溶媒は、本発明の属する技術分野で通常使用されるものを使用することができる。例えば、ペンタン、ヘキサン、ヘプタン、ノナン、デカン、ベンゼン、トルエン、またはキシレンなどの溶媒を使用することができるが、本発明はこれらに限定されるものではない。
【００４０】
また、前記単量体組成物は、酸化防止剤や重合禁止剤のような本発明の属する技術分野で通常使用される添加剤をさらに含むことができる。
【００４１】
前記単量体組成物を攪拌しながら、２１０〜２７０℃の反応温度ｔ１で第１段階重合を行う。
【００４２】
本発明の一実施形態によれば、前記第１段階重合は、連続攪拌タンク反応器（Ｃｏｎｔｉｎｕｏｕｓ  Ｓｔｉｒｒｅｄ  Ｔａｎｋ  Ｒｅａｃｔｏｒ、ＣＳＴＲ）で行うことができる。ＣＳＴＲは、連続式反応器のうちの１つであり、反応物を連続的に投入でき、反応時に攪拌（ｍｉｘｉｎｇ）効果を与えることができるので、反応の間に温度が均一に維持して局所高温点（ｈｏｔ  ｓｐｏｔ）の発生確率が低い長所はあるが、反応器体積あたりの反応物の転換率が低く、滞留時間内に排出されずに残留する高分子によって樹脂の分子量分布が広くなる短所がある。
【００４３】
また、他の連続式反応器のうちの一つであるプラグ流れ反応器（Ｐｌｕｇ  Ｆｌｏｗ  Ｒｅａｃｔｏｒ、ＰＦＲ）は攪拌がないため、相対的に維持管理が容易であり、反応器体積あたりの転換率は高いが、反応器内の温度調節が難しく、反応が発熱反応の場合局所高温点の発生確率が高い短所がある。
【００４４】
本発明の一実施形態によれば、ジシクロペンタジエンおよび芳香族オレフィン系共単量体の重合反応を２段階に分けて行うが、第１段階重合はＣＳＴＲで、後述する第２段階重合はＰＦＲで行うことができる。このように段階別重合によって高い生産性を維持しながら分子量分布が広くなることを抑制して高品質のジシクロペンタジエン系樹脂を製造することができる。
【００４５】
前記第１段階重合に使用されるＣＳＴＲは、本発明の属する技術分野で通常使用されるものを使用することができ、前記単量体組成物の連続的な投入および混合とともに重合反応を行うことができる。
【００４６】
本発明の一実施形態によれば、前記第１段階重合での反応温度ｔ１は２１０〜２７０℃、または２２０〜２７０℃に調節することができる。
【００４７】
前記反応温度が低すぎると十分な反応が行われないことがあり、温度が高すぎると架橋反応などの副反応が発生することがあるため、このような観点から、前記反応温度は前述した範囲で調節することが望ましい。
【００４８】
また、前記第１段階重合での反応圧力は１〜４０ｂａｒ、または５〜３５ｂａｒ、または１０〜３０ｂａｒとすることができる。反応圧力が低すぎると気化した単量体によって反応性が低いこともあり、圧力が高すぎると運転上安全事故が発生する危険が大きいので、このような観点から、前記反応圧力は前述した範囲で調節することが望ましい。
【００４９】
また、前記第１段階重合での反応時間は１０〜９０分、または２０〜８０分、または３０〜７０分とすることができる。反応時間が短すぎると原料混合による副反応抑制が不十分になり、反応時間が長すぎると最終樹脂の生産性が低くなり、分子量分布が広くなるため、このような観点から、前記反応時間は前述した範囲で調節することが望ましい。
【００５０】
前記第１段階重合は、単量体組成物に含まれているジシクロペンタジエンの転換率が５〜７０％、または１０〜６０％、または１５〜５０％になるまで行うことができる。前記ジシクロペンタジエンの転換率は、単位時間あたりの前記ジシクロペンタジエンの投入量に対する消耗量の百分率で計算し、投入原料重量と対比して生成された樹脂の乾燥重量によって測定できる。
【００５１】
前記第１段階重合でジシクロペンタジエンの転換率が低すぎると、後続する第２段階重合に負担を与えて十分な重合度の樹脂が生成されないことがあり、転換率が高すぎるとジシクロペンタジエン系樹脂の分子量および分子量分布が大きくなりすぎて望ましくないので、このような観点から、前記ジシクロペンタジエンの転換率が前述した範囲に至るまで第１段階重合を行う。
【００５２】
次に、前記第１段階重合の反応生成物に対して、前記第１段階重合で使用された反応器と連結された別途の反応器で第２段階重合を行う。
【００５３】
本発明の一実施形態によれば、前記第２段階重合は、プラグ流れ反応器（Ｐｌｕｇ  Ｆｌｏｗ  Ｒｅａｃｔｏｒ、ＰＦＲ）で行うことができる。前記ＰＦＲは、前記第１段階重合を行ったＣＳＴＲに連結されていてもよく、そのため、前記第１段階重合の反応生成物がＰＦＲに供給されて連続的な重合を行うことができる。
【００５４】
ＰＦＲは前述したように、内部に攪拌装置がない反応器で、反応器体積あたりの単量体の転換率の高い長所はあるが、攪拌が不十分で、局所高温点とこれによる副反応が発生する可能性がある。
【００５５】
しかし、本発明によれば、単量体組成物をＰＦＲに投入して最初から重合反応を行うのではなく、前記第１段階重合を経て一定水準の重合度で重合された反応生成物に対して２次に重合反応を行うため、重合反応熱の減少によって局所高温点の発生が抑制されて、低い分子量分布を有するジシクロペンタジエン樹脂を製造することができる。
【００５６】
前記第２段階重合に使用されるＰＦＲは、本発明の属する技術分野で通常使用されるものを使用することができ、前記第１段階重合反応生成物の連続的な投入とともに重合反応を行うことができる。
【００５７】
本発明の一実施形態によれば、前記第２段階重合での反応温度ｔ２は、前記第１段階重合での反応温度ｔ１の±３０℃範囲で、つまり、ｔ１−３０℃〜ｔ１＋３０℃、またはｔ１−２０℃〜ｔ１＋２０℃、またはｔ１−１５〜ｔ１＋１５℃、またはｔ１−１０〜ｔ１＋１０℃の範囲で調節することができる。
【００５８】
前記第２段階重合での反応温度ｔ２を前記のように設定することによって、副反応の抑制および高生産性工程の効果を得ることができる。つまり、前記ｔ２とｔ１の差が大きすぎると生産性が低いこともあるので、前記ｔ２とｔ１の差は、前述した範囲で調節することが望ましい。
【００５９】
より好ましくは、前記第２段階重合での反応温度ｔ２はｔ１〜ｔ１＋２０℃、またはｔ１〜ｔ１＋１５℃の範囲になるように調節することができる。前記のように第２段階重合反応温度を調節するとき、未反応オリゴマーの生成が最小化されて軟化点が高く、分子量分布が狭いジシクロペンタジエン系樹脂を収得することができる。
【００６０】
また、前記第２段階重合での反応圧力は１〜４０ｂａｒ、または５〜３５ｂａｒ、または１０〜３０ｂａｒとすることができる。反応圧力が低すぎると気化した単量体によってデッドゾーン（ｄｅａｄ  ｚｏｎｅ）発生あるいは滞留時間の変化が発生する可能性があり、圧力が高すぎると工程上の安全問題が発生する可能性があるため、このような観点から、前記反応圧力は前述した範囲で調節することが望ましい。
【００６１】
また、前記第２段階重合での反応時間は、前記第１段階重合での反応時間の１〜４倍、または１〜３倍、または１〜２倍にすることができる。反応時間が前記第１段階重合での反応時間に比べて短すぎると反応が十分に行われないことがあり、反応時間が長すぎると副反応が発生する可能性があるため、このような観点から、前記反応時間は、前述した範囲で調節することが望ましい。
【００６２】
また、前記第２段階重合に使用されるＰＦＲの内部体積は、前記第１段階重合に使用されるＣＳＴＲの内部体積の１〜３倍、または１〜２．５倍または１〜２倍にすることができる。前記ＰＦＲの内部体積が前記ＣＳＴＲの内部体積に比べて小さすぎる場合ＰＦＲでの重合が十分に行われなくてワックス（ｗａｘ）のような多量の不純物が残留することがあり、前記ＰＦＲの内部体積が前記ＣＳＴＲの内部体積に比べて大きすぎる場合ＣＳＴＲ反応器の適用効果が微小で初期反応熱制御が不十分で反応温度制御が難しいこともあるため、このような観点から、前記ＰＦＲの内部体積は前述した範囲で調節することが望ましい。
【００６３】
本発明のジシクロペンタジエン系樹脂の製造方法によれば、比較的短い反応時間にもかかわらず、約５０％以上、または約６０％以上、または約６５％以上の高い収率を示し、また低い分子量分布を示すことができる。
【００６４】
前述したように製造されたジシクロペンタジエン系樹脂は、下記式１の関係を満たすことができる。
【００６５】
[式１]
０．１＜ＰＤＩ−１．４５＊ｎ＜１．３
【００６６】
上記式１において、ＰＤＩは、ジシクロペンタジエン系樹脂の分子量分布であり、
ｎは、前記単量体組成物中の芳香族オレフィン系共単量体の重量比（芳香族オレフィン系共単量体の重量／全体単量体組成物の重量）である。
【００６７】
上記式１において、ＰＤＩ−１．４５＊ｎをｚとするとき、０．１＜ｚ＜１．３、または０．３＜ｚ＜１．３、または０．５＜ｚ＜１．３、または０．５＜ｚ＜１．２５、または０．８＜ｚ＜１．２５、または１．０＜ｚ＜１．２５を満たすことができる。
【００６８】
また、前記ジシクロペンタジエン系樹脂は、Ｚ平均分子量（Ｍｚ）が１００〜５、０００ｇ／ｍｏｌ、または３００〜４、５００ｇ／ｍｏｌ、または５００〜４、０００ｇ／ｍｏｌであり得る。
【００６９】
また、前記ジシクロペンタジエン系樹脂は、重量平均分子量（Ｍｗ）が１００〜３、０００ｇ／ｍｏｌ、または２００〜２、５００ｇ／ｍｏｌ、または３００〜２、０００ｇ／ｍｏｌであり得る。
【００７０】
また、前記ジシクロペンタジエン系樹脂は、数平均分子量（Ｍｎ）が１００〜１、２００ｇ／ｍｏｌ、または１５０〜１、０００ｇ／ｍｏｌ、または２００〜８００ｇ／ｍｏｌであり得る。
【００７１】
また、前記ジシクロペンタジエン系樹脂は、分子量分布（ＰＤＩ、Ｍｗ／Ｍｎ）が２．５以下であり、より具体的には１．０以上、または１．２以上、または１．４以上であり、かつ、２．５以下、または２．４以下、または２．２以下、または１．８以下であり得る。
【００７２】
このような特性により前記ジシクロペンタジエン系樹脂は、他の高分子と混合して優れた接着力を実現するホットメルト粘・接着剤を提供することができる。特に、前記ジシクロペンタジエン系樹脂は、多様な物性の高分子に粘着付与樹脂として機能できて、様々な技術分野で使用されることが期待される。
【００７３】
前述した方法で得られたジシクロペンタジエン系樹脂に対して、水素添加反応をさらに行うことができる。前記水素添加反応は、本発明の属する技術分野で知られている方法により実施され得る。例えば、前記第１および第２段階重合を通じて得られたジシクロペンタジエン系樹脂を水添触媒がパッキングされた連続水添反応器に投入して水素添加反応を実施できる。
【００７４】
以下、本発明の具体的な実施例を通じて本発明の作用および効果をより詳述する。ただし、このような実施例は、本発明の例示として提示されたものに過ぎず、これによって、本発明の権利範囲が定められるのではない。
【実施例】
【００７５】
＜実施例＞
実施例１
ジシクロペンタジエン７５０ｇ、スチレン７５０ｇをキシレン溶媒１５００ｇに混合した単量体組成物を準備した。
【００７６】
前記単量体組成物をＣＳＴＲ（内部体積：０．４１６Ｌ）に連続的に供給しながら、温度２６０℃および圧力２５ｂａｒの条件下で第１段階重合（反応時間：４２分）を行った。
【００７７】
第１段階重合での反応生成物を前記ＣＳＴＲと連結されたＰＦＲ（内部体積：０．５９０Ｌ）に連続的に供給しながら、温度２７０℃および圧力２５ｂａｒの条件下で第２段階重合（反応時間：６３分）を行った。
【００７８】
重合が完了した生成物を２００℃で３０分間減圧してジシクロペンタジエン系樹脂を回収した。
【００７９】
実施例２
ジシクロペンタジエン１０５０ｇ、スチレン４５０ｇをキシレン溶媒１５００ｇに混合した単量体組成物を準備した。
【００８０】
前記単量体組成物をＣＳＴＲ（内部体積：０．４１６Ｌ）に連続的に供給しながら、温度２６０℃および圧力２５ｂａｒの条件下で第１段階重合（反応時間：３６分）を行った。
【００８１】
第１段階重合での反応生成物を前記ＣＳＴＲと連結されたＰＦＲ（内部体積：０．５９０Ｌ）に連続的に供給しながら、温度２７０℃および圧力２５ｂａｒの条件下で第２段階重合（反応時間：５４分）を行った。
【００８２】
重合が完了した生成物を２００℃で３０分間減圧してジシクロペンタジエン系樹脂を回収した。
【００８３】
実施例３
ジシクロペンタジエン４５０ｇ、スチレン１０５０ｇをキシレン溶媒１５００ｇに混合した単量体組成物を準備した。
【００８４】
前記単量体組成物をＣＳＴＲ（内部体積：０．４１６Ｌ）に連続的に供給しながら、温度２６０℃および圧力２５ｂａｒの条件下で第１段階重合（反応時間：４２分）を行った。
【００８５】
第１段階重合での反応生成物を前記ＣＳＴＲと連結されたＰＦＲ（内部体積：０．５９０Ｌ）に連続的に供給しながら、温度２７０℃および圧力２５ｂａｒの条件下で第２段階重合（反応時間：６３分）を行った。
【００８６】
重合が完了した生成物を２００℃で３０分間減圧してジシクロペンタジエン系樹脂を回収した。
【００８７】
実施例４〜６
実施例１において、第１および第２段階反応の反応温度を異にしたことを除いては、実施例１と同様の方法でジシクロペンタジエン系樹脂を重合した。
【００８８】
実施例７
実施例２において、第２段階反応の反応温度を異にしたことを除いては、実施例２と同様の方法でジシクロペンタジエン系樹脂を重合した。
【００８９】
実施例８
実施例１のジシクロペンタジエン系樹脂の総重量に対して、Ｐｄ触媒０．５ｗｔ％、水素量４ＮＬ／ｍｉｎを使用し、温度２６０℃、圧力１００ｂａｒの条件下で２回水添反応を行った。
【００９０】
実施例９
ジシクロペンタジエン７５０ｇ、Ｃ９系単量体（全体含有量中、スチレン、アルファ−メチルスチレン、ビニルトルエン、インデンおよびメチルインデンを４０％の重量比で含み、残りはジシクロペンタジエンを含む）７５０ｇをキシレン溶媒１５００ｇに混合した単量体組成物を準備した。
【００９１】
前記単量体組成物をＣＳＴＲ（内部体積：０．４１６Ｌ）に連続的に供給しながら、温度２６０℃および圧力２５ｂａｒの条件下で第１段階重合（反応時間：４０分）を行った。
【００９２】
第１段階重合での反応生成物を前記ＣＳＴＲと連結されたＰＦＲ（内部体積：０．５９０Ｌ）に連続的に供給しながら、温度２７０℃および圧力２５ｂａｒの条件下で第２段階重合（反応時間：６０分）を行った。
【００９３】
重合が完了した生成物を２００℃で３０分間減圧してジシクロペンタジエン系樹脂を回収した。
【００９４】
比較例１
ジシクロペンタジエン７５０ｇ、スチレン７５０ｇをキシレン溶媒１５００ｇに混合した単量体組成物を準備した。
【００９５】
前記単量体組成物をＰＦＲ（内部体積：０．２９５Ｌ）に連続的に供給しながら、温度２６０℃および圧力２５ｂａｒの条件下で第１段階重合（反応時間：５２分）を行った。
【００９６】
第１段階重合での反応生成物を前記ＰＦＲと連結された同じＰＦＲ（内部体積：０．２９５Ｌ）に温度２７０℃および圧力２５ｂａｒの条件下で第２段階重合（反応時間：５３分）を行った。
【００９７】
重合が完了した生成物を２００℃で３０分間減圧してジシクロペンタジエン系樹脂を回収した。
【００９８】
比較例２
ジシクロペンタジエン１０５０ｇ、スチレン４５０ｇをキシレン溶媒１５００ｇに混合した単量体組成物を準備した。
【００９９】
前記単量体組成物をＰＦＲ（内部体積：０．２９５Ｌ）に連続的に供給しながら、温度２６０℃および圧力２５ｂａｒの条件下で第１段階重合（反応時間：４５分）を行った。
【０１００】
第１段階重合での反応生成物を前記ＰＦＲと連結された同じＰＦＲ（内部体積：０．２９５Ｌ）に温度２７０℃および圧力２５ｂａｒの条件下で第２段階重合（反応時間：４５分）を行った。
【０１０１】
重合が完了した生成物を２００℃で３０分間減圧してジシクロペンタジエン系樹脂を回収した。
【０１０２】
比較例３
ジシクロペンタジエン１０５０ｇ、スチレン４５０ｇをキシレン溶媒１５００ｇに混合した単量体組成物を準備した。
【０１０３】
前記単量体組成物をＰＦＲ（内部体積：０．２９５Ｌ）に連続的に供給しながら、温度２６０℃および圧力２５ｂａｒの条件下で第１段階重合（反応時間：４０分）を行った。
【０１０４】
第１段階重合での反応生成物を前記ＰＦＲと連結された同じＰＦＲ（内部体積：０．２９５Ｌ）に温度２７０℃および圧力２５ｂａｒの条件下で第２段階重合（反応時間：４０分）を行った。
【０１０５】
重合が完了した生成物を２００℃で３０分間減圧してジシクロペンタジエン系樹脂を回収した。
【０１０６】
比較例４
ジシクロペンタジエン４５０ｇ、スチレン１０５０ｇをキシレン溶媒１５００ｇに混合した単量体組成物を準備した。
【０１０７】
前記単量体組成物をＰＦＲ（内部体積：０．２９５Ｌ）に連続的に供給しながら、温度２６０℃および圧力２５ｂａｒの条件下で第１段階重合（反応時間：４５分）を行った。
【０１０８】
第１段階重合での反応生成物を前記ＰＦＲと連結された同じＰＦＲ（内部体積：０．２９５Ｌ）に温度２７０℃および圧力２５ｂａｒの条件下で第２段階重合（反応時間：４５分）を行った。
【０１０９】
重合が完了した生成物を２００℃で３０分間減圧してジシクロペンタジエン系樹脂を回収した。
【０１１０】
比較例５
ジシクロペンタジエン（入手先：Ｂａｏｒｕｎ  Ｃｈｅｍｉｃａｌ）７５０ｇ、スチレン７５０ｇをキシレン溶媒１５００ｇに混合した単量体組成物を準備した。
【０１１１】
前記単量体組成物をＣＳＴＲ（内部体積：０．４１６Ｌ）に連続的に供給しながら、温度２６０℃および圧力２５ｂａｒの条件下で第１段階重合（反応時間：４８分）を行った。
【０１１２】
第１段階重合での反応生成物を前記ＣＳＴＲと連結された同じＣＳＴＲに温度２７０℃および圧力２５ｂａｒの条件下で第２段階重合（反応時間：７２分）を行った。
【０１１３】
重合が完了した生成物を２００℃で３０分間減圧してジシクロペンタジエン系樹脂を回収した。
【０１１４】
比較例６
比較例１のジシクロペンタジエン系樹脂に対して、実施例８と同様の方法で水添反応を行った。
【０１１５】
比較例７
比較例５のジシクロペンタジエン系樹脂に対して、実施例８と同様の方法で水添反応を行った。
【０１１６】
比較例８
ジシクロペンタジエン７５０ｇ、実施例９で用いたものと同じＣ９系単量体７５０ｇをキシレン溶媒１５００ｇに混合した単量体組成物を準備した。
【０１１７】
前記単量体組成物をＣＳＴＲ（内部体積：０．４１６Ｌ）に連続的に供給しながら、温度２６０℃および圧力２５ｂａｒの条件下で第１段階重合（反応時間：４５分）を行った。
【０１１８】
第１段階重合での反応生成物を前記ＣＳＴＲと連結されたＣＳＴＲ（内部体積：０．４１６Ｌ）に連続的に供給しながら、温度２７０℃および圧力２５ｂａｒの条件下で第２段階重合（反応時間：４５分）を行った。
【０１１９】
重合が完了した生成物を２００℃で３０分間減圧してジシクロペンタジエン系樹脂を回収した。
【０１２０】
前記実施例および比較例の反応条件を下記表１に整理して示す。
【０１２１】
【表１】
0006952780.tif 000002
【０１２２】
＜実験例＞
樹脂の物性評価
前記実施例と比較例で製造したジシクロペンタジエン系樹脂に対して、Ｚ平均分子量（Ｍｚ）、重量平均分子量（Ｍｗ）、数平均分子量（Ｍｎ）、分子量分布（ＰＤＩ、Ｍｗ／Ｍｎ）を測定して下記表２に示す。
【０１２３】
【表２】
0006952780.tif 000003
【０１２４】
前記表１を参照すると、本発明の実施例のジシクロペンタジエン系樹脂は、同じ芳香族オレフィン系共単量体重量比を有する比較例のジシクロペンタジエン系樹脂に比べて、低い分子量分布および高い収率を示すことが分かる。
【０１２５】
特に、実施例１に対して、第１および第２段階反応時の反応温度と芳香族オレフィン系共単量体の重量比を同じにし、反応器の構成だけを異にした比較例１および５を見ると、実施例１のジシクロペンタジエン系樹脂は分子量分布が１．８８であり、それに比べて、比較例１および５では分子量分布が２以上に広くなり、第１および第２段階反応での攪拌の可否が分子量分布に重要な影響を与えることが分かる。
【０１２６】
また、単一の芳香族オレフィン系単量体より反応性が多少落ちるＣ９系単量体を用いた実施例９の場合でも、１．５未満の非常に低い分子量分布および５８％の高い収率を示したが、同じＣ９系単量体を用いた比較例８の場合分子量分布が１．５を超過し、収率も実施例９よりも低く示した。
【０１２７】
また、実施例のジシクロペンタジエン系樹脂は、ＰＤＩ−１．４５＊ｎ（ｎは、前記単量体組成物中の芳香族オレフィン系共単量体の重量比（芳香族オレフィン系共単量体の重量／全体単量体組成物の重量））が１．３未満であったが、比較例のジシクロペンタジエン系樹脂は１．３を超過した。
【０１２８】
樹脂の接着力評価
前記実施例８、比較例６、および７で製造したジシクロペンタジエン系水添樹脂の接着力を評価するため、ＳＢＳ（Ｓｔｙｒｅｎｅ／Ｂｕｔａｄｉｅｎｅ／Ｓｔｙｒｅｎｅ）樹脂２５重量部、ジシクロペンタジエン系水添樹脂５７重量部、パラフィンオイル可塑剤１８重量部を混合し、ここに酸化防止剤０．５重量部を加えて接着剤組成物を作った。
【０１２９】
前記接着剤組成物を片面コロナ処理された１００μｍ  ＰＥＴ  ｆｉｌｍに自動塗工機で約３６μｍの湿潤厚さに塗布した。塗布されたフィルムを１００℃で３０分間乾燥して溶媒を除去し、ＬＬＯＹＤ社製のＦＴ−１万能材料試験機を用いて１８０°剥離強度（Ｐｅｅｌ  ｓｔｒｅｎｇｔｈ）とループタックテスト（ｌｏｏｐ  ｔａｃｋ  ｔｅｓｔ）を測定した。
【０１３０】
前記接着力測定の結果と各水添樹脂の軟化点を下記表３に示す。
【０１３１】
【表３】
0006952780.tif 000004
【０１３２】
表３を参照すると、前記実施例８のジシクロペンタジエン系水添樹脂は、比較例６および７のジシクロペンタジエン系水添樹脂に比べて向上した接着力を示した。